(57)【特許請求の範囲】
【請求項１】
水溶解分散性を有する不織布を構成する繊維の少なくとも一部が、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂の有するイオン性極性基の少なくとも一部が相互に中和された複合樹脂によって酸性領域および中性領域では開繊せず、pＨ値８以上のアルカリ領域では、該アルカリ雰囲気を感知して開繊するように接合されていることを特徴とする刺激応答開繊性不織布。
【請求項２】
多数の繊維が水溶性バインダーで接合されるか、または、バインダーを用いることなく所定の形状に賦形された水溶性不織布に、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂の有するイオン性極性基の少なくとも一部が相互に中和された複合樹脂を含有する塗布液を塗布した後、乾燥して、酸性領域および中性領域では開繊せず、pＨ値８以上のアルカリ領域では、該アルカリ雰囲気を感知して開繊性を付与したことを特徴とする刺激応答開繊性不織布の製造方法。
【請求項３】
水溶解分散性を有する不織布を構成する繊維の少なくとも一部が、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂によって酸性領域および中性領域では開繊せず、pＨ値８以上のアルカリ領域では、該アルカリ雰囲気を感知して開繊するように接合されている刺激応答開繊性不織布を、ｐＨ値が８以上の水性媒体に浸漬して開繊することを特徴とする刺激応答開繊性不織布の処理方法。
【発明の詳細な説明】
【０００１】
【発明の技術分野】
本発明は、水性処理媒体のｐＨ値等によって開繊して水性媒体に分散させることができる不織布、この不織布を製造する方法およびその処理方法に関する。
【０００２】
【発明の技術的背景】
従来、介護用品、生理用品、おむつ、清拭布等（以下これらを総称して、「衛生用品」と記載することもある）は布等が使用されていたが、近時、布に代わって紙、不織布が使用されることが多くなってきている。こうした紙、不織布からなる上記衛生用品は一回使い切りであり、非常に便利であることから、今後益々その需要の増大が予想される。
【０００３】
こうした衛生用品には、例えば尿等の水分を良好に吸収することが必要であり、従って、こうした衛生用品として使用される紙、不織布類は、水分を含有しても、紙、不織布類の形態が維持されることが必要である。このため実際にこうした衛生用品は耐水性を有する紙、不織布類を用いて形成されている。従って、こうした衛生用品は水に不溶であることから、これらを使用した後に水洗トイレ等に流して処理することはできず、一般ゴミとして処理されていた。
【０００４】
しかしながら、一度使用された衛生用品は汚物を含んでおり、使用後はできるだけ速やかに処理することが望まれる。こうした使用後の衛生用品を処理する方法として、水洗トイレに流して処理することができれば非常に好適である。
【０００５】
ところが、上述のように衛生用品は使用する段階では耐水性が必要であることから、使用された後の衛生用品も当然に優れた耐水性があり、こうした優れた耐水性を有する衛生用品を水洗トイレに流して処理することはできなかった。このように衛生用品において、使用時に必要となる耐水性と使用後に望まれる開繊性とは相反する特性であり、両特性を有する衛生用品の製造は非常に困難であるとされていた。
【０００６】
これに対して、特開平４-２１６８８９号公報には、上水及び体液に対して溶解しにくく、下水に対して溶解しやすい水崩壊性の不織布およびバインダーが開示されている。
【０００７】
この公報には、具体的に以下のような組成のバインダーが開示されている。
エチレン性不飽和カルボン酸あるいはその無水物と、架橋性単量体と、（メタ）アクリル酸アルキルエステルとを必須成分とする平均分子量５０００〜１００００の共重合体であって、カルボキシル基を一価のアルカリで中和したバインダー。ここで架橋性不飽和単量体は、N-メチロール(メタ)アクリルアミドまたはそのエーテル化合物であることが示されている。
【０００８】
しかしながら、このバインダーは、カルボキシル基が一価のアルカリで中和されているために、含水するとこの一価のアルカリ成分が解離し、この解離した一価のアルカリ成分は皮膚に対する刺激性を有している。また、下水に対して崩壊可能にするためには、上記の重合体の塩を用いる場合には、形成される架橋構造の量および構造が極めて重要な要素となり、こうした樹脂の溶解性を制御するための架橋構造の形成は著しく難しい。
【０００９】
【発明の目的】
本発明は、通常は水に対して優れた耐水性を示すが、所定の条件下では、開繊して水に対して溶解分散する特性を有する不織布を提供することを目的としている。
【００１０】
さらに詳しくは本発明は、例えば酸性あるいは中性領域では、不織布は繊維状に開繊されることがなく、優れた耐水性を示すが、アルカリ領域では不織布が繊維状に開繊されて水に溶解分散する不織布を提供することを目的としている。
【００１１】
また、本発明は、上記のように所定の条件下で開繊して水に分散させることができる刺激応答開繊性不織布を製造する方法を提供することを目的としている。
さらに、本発明は、使用済みの刺激応答開繊性不織布を開繊処理する方法を提供することを目的としている。
【００１２】
【発明の概要】
本発明の刺激応答開繊性不織布は、水溶解分散性を有する不織布を構成する繊維の少なくとも一部が、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂の有するイオン性極性基の少なくとも一部が相互に中和された複合樹脂によって酸性領域および中性領域では開繊せず、pＨ値８以上のアルカリ領域では、該アルカリ雰囲気を感知して開繊するように接合されていることを特徴としている。
【００１３】
本発明の刺激応答開繊性不織布の製造方法は、多数の繊維が水溶性バインダーで接合されるか、または、バインダーを用いることなく所定の形状に賦形された水溶性不織布に、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂の有するイオン性極性基の少なくとも一部が相互に中和された複合樹脂を含有する塗布液を塗布した後、乾燥して、酸性領域および中性領域では開繊せず、pＨ値８以上のアルカリ領域では、該アルカリ雰囲気を感知して開繊性を付与したことを特徴としている。
【００１４】
また、本発明の刺激対応開繊性不織布の処理方法は、水溶解分散性を有する不織布を構成する繊維の少なくとも一部が、カチオン化セルロース、カチオン化デキストランおよびカチオン化グアーガムよりなる群から選ばれる少なくとも一種類のカチオン性樹脂、ならびに、カルボキシビニルポリマー、酸性化カルボキシメチルセルロース、アルギン酸、キサンタンガムよりなる群から選ばれる少なくとも一種類のアニオン性樹脂によって酸性領域および中性領域では開繊せず、pＨ値８以上のアルカリ領域では、該アルカリ雰囲気を感知して開繊するように接合されている刺激応答開繊性不織布を、ｐＨ値が８以上の水性媒体に浸漬して開繊することを特徴としている。
【００１５】
本発明の刺激応答開繊性不織布を構成する繊維を接合しているカチオン性樹脂およびアニオン性樹脂は、酸性領域あるいは中性領域では、カチオン性樹脂とアニオン性樹脂とがイオン的に結合して強固なバインダーを形成して繊維を相互に結合させて水分が存在しても安定な不織布を形成する。しかしながら、ｐＨ値が一定以上のアルカリ領域では、カチオン性樹脂とアニオン性樹脂との間に形成されているイオン的な結合力が減失するために、このバインダーによって接合された繊維の集合である不織布は、アルカリ性水性媒体の存在下に容易に繊維状に開繊され、こうして開繊された繊維は水に分散する。従って、この不織布で形成された衛生用品をアルカリ性水性媒体で処理することにより、水洗トイレに流して処理することが可能になる。
【００１６】
なお、本発明において、酸性領域とはｐＨ値６未満の領域を表し、中性領域とはｐＨ値６以上８未満の範囲を表し、アルカリ領域とはｐＨ値が８以上の領域を表すものとする。
【００１７】
【発明の具体的説明】
次の本発明の刺激応答開繊性不織布、その製造方法およびその処理方法について具体的に説明する。
【００１８】
本発明の刺激応答開繊性不織布は、水溶解分散性を有する不織布と、この不織布を構成する繊維の少なくとも一部、好ましくは全部を接合するカチオン性樹脂およびアニオン性樹脂からなるイオン的複合樹脂とからなる。
【００１９】
本発明において、水溶解分散性を有する不織布は、多数の繊維が絡み合いあるいは水溶性バインダーで接合されている紙状物あるいは布状物である。
ここで不織布を構成する繊維としては、木材パルプ等の植物性セルロース繊維が使用されるが、これ以外にも、綿繊維、麻繊維、ジュート、大麻繊維およびコットンリンター等の植物繊維、羊毛、シルク等の動物性繊維、ビスコースレーヨンおよび銅アンモニウムレーヨン等の再生セルロース繊維、ポリオレフィン繊維、ポリエステル繊維、ポリアミド繊維、アクリル繊維等の合成繊維、および、これらの繊維を組み合わせた複合繊維を使用することができる。
【００２０】
これらの繊維の集合体である不織布は、上記のような繊維を水溶性バインダーで接合して所定の形状に賦形される。また、水溶性バインダーを使用せずに、これらの繊維を物理的に絡み合わせて所定の形状に賦形することもできる。ここで使用することができる水溶性バインダーとしては、ＣＭＣ-Ｎａ、デンプン、ポリビニルアルコールおよびポリ酢酸ビニル等を挙げることができる。
【００２１】
このような繊維の集合体である不織布は、通常は、１００〜８００μｍ、好ましくは２００〜５００μｍの厚さを有している。また、本発明で使用する不織布の目付は、通常は１５〜３０g／m2の範囲内にある。このような特性を有する不織布は良好な吸水性および保水性を示す。
【００２２】
このような繊維集合体である不織布は、通常は、繊維が相互に絡み合っており、絡み合った繊維間に水溶性成分が吸収されると共に、この不織布を構成する繊維も単位フィラメントの集合体であるので、この繊維自体にも吸水能力がある。
【００２３】
このような水溶解分散性を有する不織布は、例えばトイレットペーパー等として広汎に使用されており、本発明では水溶解分散性を有する不織布として、こうした市販の水溶性紙を使用することもできる。
【００２４】
本発明の刺激応答開繊性不織布は、上記のような水溶解分散性を有する不織布を構成する繊維が、カチオン性樹脂およびアニオン性樹脂がイオン的に複合した樹脂によって接合されている。
【００２５】
本発明で使用されるアニオン性樹脂の例としては、カルボキシビニルポリマー、酸性化カルボキシメチルセルロースおよびアルギン酸、キサンタンガムを挙げることができる。また、本発明で使用されるカチオン性樹脂の例としては、カチオン化セルロース、カチオン化デキストランおよびカチオン化グアーガムを挙げることができる。
【００２６】
これらの中でも、アニオン性樹脂としてはカルボキシビニルポリマーおよび／または酸性化カルボキシメチルセルロースを使用することが好ましい。また、カチオン性樹脂としては、カチオン化セルロースを使用することが好ましい。
【００２７】
本発明の刺激応答開繊性不織布においては、上記カチオン性樹脂とアニオン性樹脂とがイオン的に結合した複合樹脂が、不織布を形成する繊維を相互に接合している。
【００２８】
本発明の刺激応答開繊性不織布において使用されるカチオン性樹脂およびアニオン性樹脂は、分子量が著しく低いと、繊維の接合力が不足することがあるため、一定以上の分子量を有していることが好ましい。本発明で使用可能なカチオン性樹脂およびアニオン性樹脂の分子量は、樹脂の種類によって異なり一律に規定することは困難であるが、通常は、平均分子量で、２０００以上であり、好ましくは１０万〜６００万、特に好ましくは１００万〜２００万の範囲内にある。なお、カチオン性樹脂およびアニオン性樹脂が上記平均分子量の上限を超えると、この樹脂自体が水性媒体に溶解しにくくなり、塗工が困難になると共に、得られた不織布のｐＨ値に対する応答性能も低下する傾向がある。
【００２９】
本発明の刺激応答開繊性不織布を製造する際には、塗布液を、ｐＨ値２〜４の酸性にしておくことが好ましい。
本発明の刺激応答開繊性不織布においては、カチオン性樹脂の極性基およびアニオン性樹脂の極性基が相互に中和されることにより、カチオン性樹脂とアニオン性樹脂とがイオン的に結合するものと考えられ、こうしてイオン的に結合したカチオン性樹脂とアニオン性樹脂とのイオン的複合樹脂は、酸性領域および中性領域において解離することなく複合状態で安定に存在する。しかしながら、このカチオン性樹脂とアニオン性樹脂とのイオン的な複合体は、ｐＨ値８以上のアルカリ雰囲気では不安定で、このイオン的複合体は、カチオン性樹脂とアニオン性樹脂とに分離する。カチオン性樹脂およびアニオン性樹脂は、それぞれ単独では水性媒体に溶解される。
【００３０】
カチオン性樹脂およびアニオン性樹脂からなるイオン的複合樹脂によって繊維が相互に接合されるため、酸性雰囲気あるいは中性雰囲気において、本発明の刺激応答開繊性不織布は開繊・崩壊することがない。他方、本発明の刺激応答開繊性不織布をアルカリ雰囲気に晒すと、カチオン性樹脂およびアニオン性樹脂からなるイオン的複合樹脂のイオン的複合状態が解除され、カチオン性樹脂とアニオン性樹脂とに解離する。こうして解離したカチオン性樹脂およびアニオン性樹脂は、共にアルカリ溶液には溶解するために、本発明の刺激応答開繊性不織布をアルカリ性領域、特にｐＨ値が９以上のアルカリ性領域に置くと、繊維を相互に接合しているイオン的複合樹脂は、カチオン性樹脂とアニオン性樹脂とに解離して溶解する結果、繊維を相互に接合するバインダーが溶解して繊維相互の接合力がなくなり、不織布が開繊して繊維状になって水性媒体に分散する。即ち、本発明の刺激応答開繊性不織布は、この不織布の置かれた環境の中で酸性雰囲気および中性雰囲気という刺激に対しては応答することなく、アルカリ性雰囲気を選択的に感知して、このアルカリ性刺激に対して応答して開繊して、繊維を水性媒体に分散可能な状態になるのである。
【００３１】
なお、本発明の刺激応答開繊性不織布は、上述のように酸性領域では極めて安定であるが、中性領域では、酸性領域よりも安定性は低く、通常は開繊しないが、ある種のイオンが溶存する中性領域は、本発明の刺激応答開繊性不織布は開繊することがある。例えば、リン酸水素一ナトリウム、リン酸水素二ナトリウム、水酸化ナトリウム、ホウ酸ナトリウム等が溶解して、かつｐＨ値が中性領域（例：pH6.96）にある水性媒体には、用いるカチオン性樹脂およびアニオン性樹脂の種類によっては、開繊することがある。しかしながら、こうした刺激応答開繊性不織布であっても、酸性領域では開繊することはなく、アルカリ領域では速やかに開繊する。
【００３２】
本発明の刺激応答開繊性不織布は、既存の水溶解分散性を有する不織布に、カチオン性樹脂とアニオン性樹脂とを含有する水性媒体溶液を塗布し、乾燥させることにより製造することができる。
【００３３】
ここで塗布される水性媒体溶液中における樹脂濃度は、塗布液を均一に塗布できる濃度であればよく、従ってその濃度は塗布方法によって異なるが、例えばスプレー塗布する場合には、塗布液中における樹脂の量が通常は０.１〜５重量％、好ましくは０.１〜１重量％の範囲内に調整される。ここで使用される水性媒体は、通常は水または水と親水性有機溶媒との混合液であり、使用する樹脂の種類等を考慮して適宜選定することができる。例えば親水性有機溶媒の例としては、メタノール、エタノール、iso-プロパノールのような低級アルコール類、エチルセルソルブのようなセルソルブ系溶剤等を挙げることができ、これらの有機溶媒は水に対する相溶性が高く、水と任意の比率で均一に混合できる。このように水性媒体を使用することにより、コスト的に有利になる。
【００３４】
カチオン性樹脂およびアニオン性樹脂からなるイオン的複合樹脂を使用する場合には、カチオン性樹脂とアニオン性樹脂とを、水性媒体に投入して撹拌して溶解する。この場合両者のイオン性極性基を完全に中和する必要はなく任意の割合で混合することができる。また、どちらか一方の樹脂の分子量を小さくするとイオン的複合樹脂の溶解性が増し、不織布中への塗布が容易になる。また、この方法で刺激応答開繊性不織布の溶解時間をコントロールすることができる。
【００３５】
カチオン性樹脂とアニオン性樹脂とからなるイオン的複合樹脂は、両者の有するイオン性極性基が相互に中和するように作用して一対の新たなイオン的複合樹脂を生成する。このイオン的複合樹脂は、酸性領域および中性領域では安定であり、解離することはないが、アルカリ性領域では不安定になり、カチオン性樹脂とアニオン性樹脂とに解離する。そして、解離したそれぞれの樹脂は水性媒体に可溶であるので、水溶解分散性を有する不織布は水性媒体と接触して開繊し水性媒体に分散するものと考えられる。
【００３６】
本発明の刺激応答開繊性不織布は、水溶解分散性を有する不織布に、カチオン性樹脂およびアニオン性樹脂を含有する塗布液を塗布した後、乾燥させることにより製造することができる。
【００３７】
本発明において、不織布に対する上記カチオン性樹脂とアニオン性樹脂とからなるイオン的複合樹脂の塗布量は、不織布１cm2あたり、通常は、０.１mg〜２mg、好ましくは０.１mg〜０.２mgの範囲内にある。なお、本発明において使用される塗布液には、カチオン性樹脂およびアニオン性樹脂が溶解されており、この溶液を酸性にすることが好ましい。
【００３８】
ここで水溶解分散性を有する不織布は、多数の繊維の集合体であり、この多数の繊維が水溶性バインダーで接合されて所定の形状の不織布を形成している。また、本発明で使用される水溶解分散性を有する不織布は、バインダーを使用せずに多数の繊維を物理的に絡み合わせて所定の形状にしたものであってもよい。
【００３９】
次いで、この不織布に、カチオン性樹脂およびアニオン性樹脂を含有する塗布液を塗布する。塗布の方法に特に限定はなく、スプレー噴霧、刷毛塗り、浸漬など公知の方法を採用することができる。ただし、ここで上記塗布液が塗布される不織布は、水と接触すると崩壊するとの特性を有しているので、上記塗布液を塗布する際に過剰の水と接触しない塗布方法あるいは不織布の形態を維持できるように形態保持治具等を用いて塗布液と接触させる方法を採用することが好ましい。
【００４０】
上記のようにして塗布液を塗布した後、乾燥させる。この乾燥工程では、風乾、加熱乾燥、赤外線乾燥等のような通常の乾燥方法を採用することができる。
上記のようにして得られた本発明の刺激応答開繊性不織布は、酸性領域および中性領域では安定であり、開繊し崩壊することはない。
【００４１】
体液、人の分泌物あるいは人の排泄物は通常弱酸性であり、一般にそのｐＨ値は、４.７〜７.８の範囲内にある。従って、本発明の刺激応答開繊性不織布を、例えば、清拭布、紙、生理用品、使い捨ておむつ、尿取りパット等の衛生用品に使用しても、使用中にこの刺激応答開繊性不織布が開繊して崩壊することはない。
【００４２】
他方、本発明の刺激応答開繊性不織布は、アルカリ雰囲気に置くと、このアルカリ雰囲気を感知し、水に分散可能な繊維の状態にまで開繊する。即ち、本発明の刺激応答開繊性不織布は、酸性領域および中性領域、具体的にはｐＨ値が８未満では開繊することがないのに対して、ｐＨ値８以上、好ましくは９以上では個々の繊維にまで開繊するので、予め水洗トイレの水槽をアルカリ性にしておけば水洗トイレに流したとしても水洗トイレの管詰まりを起こすことがない。
【００４３】
従って、従来は一般ゴミとして処理されていた衛生用品を、家庭で簡単に開繊して下水に流して処理することが可能になる。
【００４４】
【発明の効果】
本発明の刺激応答開繊性不織布は、アルカリ性を感知してこれに応答して開繊するが、酸性領域および中性領域では安定であり開繊することがない。
【００４５】
即ち、人体からの分泌物、排泄物等は弱酸性であり、本発明の刺激応答開繊性不織布を使用している状態では、繊維が強固に接合されており、開繊・崩壊することはないが、一旦使用し終わって、これを廃棄する場合には、アルカリ性水溶液に接触させることにより、速やかに開繊し、このアルカリ性水溶液中に繊維の状態で分散する。こうして繊維の分散水溶液は、水洗トイレに流して処理することができるので、従来水に溶解しないために水洗トイレでは処理できずに一般ゴミとして廃棄されていた衛生用品を家庭で開繊し水洗トイレに流して処理することができる。
【００４６】
【実施例】
次に実施例を示して本発明をさらに詳しく説明するが、本発明はこれらによって限定的に解釈されるべきではない。
【００４７】
【実施例１】
水−エタノール溶液（エタノール含量；５０重量％）に、カルボキシビニルポリマー（和光純薬(株)製、商品名；ハイビスワコー１０３）０.５重量％およびカチオン化セルロース（ライオン(株)製、商品名；レオガードＧＰ）０.５重量％となるように配合して撹拌溶解して塗布液（Ａ）を調製した。この塗布液（Ａ）のｐＨ値は、約３.９であった。
【００４８】
この塗布液（Ａ）２ｇ（樹脂量；０.０２ｇ）を、プラスチックフィルム上に載せた水溶性不織布（１０cm×１０cm）に均一に塗布し、次いで自然乾燥させて刺激応答開繊性不織布を製造した（樹脂塗布量；０.０２g／１００cm2）。
【００４９】
なお、ここで使用した水溶性不織布は、レーヨンを９０重量％、ポリビニルアルコールを６重量％、ビニロンを４重量％の量で含有する目付１８ｇ／m2、厚さ０.２１mm、クレープ率１０％の水溶性不織布（宇磨製紙(株)製）である。
【００５０】
容量２００mlのビーカーに蒸留水（ｐＨ値；約５.５）１００mlを入れ、この中に２cm×２cmに切り出した上記刺激応答開繊性不織布を入れマグネチックスターラーで一定回転速度で撹拌し、３０秒後の開繊状態および繊維の分散状態を観察した。
【００５１】
これとは別に、容量２００mlのビーカーに、０.０１Ｍリン酸水素二ナトリウム溶液（ｐＨ値；約９.０）１００mlを入れ、上記と同様にして切り出した２cm×２cmの試験片を入れ、マグネチックスターラーで一定回転速度で撹拌し、３０秒後の開繊状態および繊維の分散状態を観察した。
【００５２】
結果を表１に示す。
【００５３】
【参考例１】
実施例１で使用した水溶性不織布について、実施例１と同様に、蒸留水およびリン酸水素二ナトリウム溶液に入れて撹拌し、３０秒後の開繊状態および繊維の分散状態を観察した。
【００５４】
結果を表１に示す。
【００５５】
【表１】
0003751391.tif 000002
【００５６】
【実施例２】
実施例１において、カルボキシビニルポリマーの代わりに、酸性化カルボキシメチルセルロースを使用した塗布液（Ｂ）を用いた以外は同様にして刺激応答開繊性不織布を製造し、また同様にして得られた刺激応答開繊性不織布の開繊状態および繊維の分散状態を観察した。この塗布液（Ｂ）のｐＨ値は、約３.０であった。
【００５７】
ここで酸性化カルボキシメチルセルロースとは、カルボキシメチルセルロースナトリウム溶液を塩酸を用いて酸性化したものである。
結果を表２に示す。また、上記参考例の結果も表２に併せて記載する。
【００５８】
【表２】
0003751391.tif 000003
【００５９】
【実施例３】
実施例１において、カルボキシビニルポリマーの代わりに、酸性化カルボキシメチルセルロースを０.８重量％、カチオン化セルロースを０.８重量％の量で含有する塗布液（Ｃ）を使用した以外は同様にして刺激応答開繊性不織布を製造し、また同様にして得られた刺激応答開繊性不織布の開繊状態および繊維の分散状態を観察した。この塗布液（Ｃ）のｐＨ値は、約３.０であった。また、撹拌時間を２分間にして開繊状態および繊維の分散状態を観察した。
【００６０】
結果を表３に示す。また、上記参考例の結果も表３に併せて記載する。
【００６１】
【表３】
0003751391.tif 000004
【００６２】
【実施例４】
実施例１において、塗布液（Ａ）の塗布量を６ｇとした以外は同様にして刺激応答開繊性不織布を製造し、この１０cm×１０cmの大きさの不織布を試験片として使用し、撹拌時間を３０秒および２分間にした以外は同様にして得られた刺激応答開繊性不織布の開繊状態および繊維の分散状態を観察した。
【００６３】
結果を表４に示す。
【００６４】
【表４】
0003751391.tif 000005
【００６５】
【実施例５】
市販のトイレットペーパーを１０cm×１０cmに切り、実施例１で製造した塗布液（Ａ）２ｇを塗布し自然乾燥させた。
【００６６】
この試験片を実施例１と同様に蒸留水および弱アルカリ溶液（０.０１Ｍリン酸水素二ナトリウム溶液）に入れ、マグネチックスターラーで撹拌して３０秒後、１分後、２分後の開繊状態および繊維の分散状態を観察した。
【００６７】
結果を表５に示す。
【００６８】
【参考例２】
実施例５で使用したトイレットペーパーについて、実施例５と同様に、蒸留水およびリン酸水素二ナトリウム溶液に入れて撹拌し、開繊状態および繊維の分散状態を観察した。
【００６９】
結果を表５に示す。
【００７０】
【表５】
0003751391.tif 000006
【００７１】
【実施例６】
実施例５において、カルボキシビニルポリマーの代わりに酸性化カルボキシメチルセルロースを用いた実施例２の塗布液（Ｂ）を用いた以外は同様にして刺激対応開繊性不織布を製造し、実施例５と同様にして開繊状態および繊維の分散状態を観察した。
【００７２】
結果を表６に示す。
【００７３】
【表６】
0003751391.tif 000007
【００７４】
【比較例１】
実施例５において、塗布液（Ａ）の代わりに、カルボキシビニルポリマーを１重量％含有する塗布液（Ｄ）を調製し、これを使用した以外は同様にして刺激対応開繊性不織布を製造し、実施例５と同様にして開繊状態および繊維の分散状態を観察した。この塗布液（Ｄ）のｐＨ値は約３であった。このカルボキシビニルポリマーには架橋構造が形成されている。
【００７５】
結果を表７に示す。
【００７６】
【表７】
0003751391.tif 000008
【００７７】
上記表７から明らかなように、カルボキシビニルポリマー単独でも若干の刺激応答効果が見られた。しかしながら、カチオン化セルロースと混合したものに比べ、蒸留水中での強度が低く、撹拌開始後１分間で開繊した。
【００７８】
【比較例２〜６】
実施例５において、塗布液（Ａ）の代わりに、それぞれ１重量％の、酸性化カルボキシメチルセルロース（塗布液（Ｅ））、デカン酸（塗布液（Ｆ））、平均分子量２０００のポリアクリル酸（塗布液（Ｇ））、平均分子量４５００００のポリアクリル酸（塗布液（Ｈ））、カチオン化セルロース（塗布液（Ｊ））を含有する上記塗布液を製造して、実施例５と同様にトイレットペーパーに塗布した。これを実施例５と同様に蒸留水および弱アルカリ溶液に入れ、撹拌して３０秒後の開繊状態を観察した。
【００７９】
結果を表８に示す。
【００８０】
【表８】
0003751391.tif 000009